(57)【要約】【課題】  例えば、落下衝撃などにより現像ブレードとの間で生じるトナーフィルミングの発生が抑制され、良好な画像を形成することができる現像ローラーを提供する。【解決手段】  本発明の現像ローラーは、芯金の外側に、ゴムを主成分とする導電性弾性体層を形成する工程と、前記導電性弾性体層の表面に、酸素含有雰囲気中で、エキシマ光を、積算光量が３０〜３００ｍＪ／ｃｍ2となるように照射する工程と、前記エキシマ光を照射した導電性弾性体層の外側に、樹脂層を形成する工程とを有する方法により製造される。【選択図】      図１
2005189723.tif 000002
【特許請求の範囲】
【請求項１】
芯金の外側に、ゴムを主成分とする導電性弾性体層を形成する工程と、
前記導電性弾性体層の表面に、酸素含有雰囲気中で、エキシマ光を、積算光量が３０〜３００ｍＪ／ｃｍ2となるように照射する工程と、
前記エキシマ光を照射した導電性弾性体層の外側に、樹脂層を形成する工程と
を有する現像ローラーの製造方法。
【請求項２】
前記導電性弾性体層が、シリコーンゴムを含有する請求項１に記載の現像ローラーの製造方法。
【請求項３】
前記導電性弾性体層の厚さが、０．５〜６ｍｍである請求項１または２に記載の現像ローラーの製造方法。
【請求項４】
前記樹脂層が、ウレタン樹脂を含有する請求項１〜３のいずれかに記載の現像ローラーの製造方法。
【請求項５】
前記樹脂層の厚さが、０．１〜１００μｍである請求項１〜４のいずれかに記載の現像ローラーの製造方法。
【請求項６】
前記樹脂層を塗布により形成する請求項１〜５のいずれかに記載の現像ローラーの製造方法。
【請求項７】
請求項１〜６のいずれかに記載の方法により製造される現像ローラー。
【請求項８】
請求項７に記載の現像ローラーを有するプロセスカートリッジ。
【請求項９】
潜像を担持する潜像担持体に対向して当接あるいは圧接した状態で、現像ブレード間で摩擦帯電する現像剤を担持する現像ローラーを有し、この現像ローラーが、前記潜像担持体に現像剤を付与することにより、潜像を現像剤像として可視化するプロセスカートリッジであって、
前記現像ローラーが請求項７に記載の現像ローラーであることを特徴とする請求項８に記載のプロセスカートリッジ。
【請求項１０】
前記現像剤が非磁性一成分現像剤である請求項９に記載のプロセスカートリッジ。
【発明の詳細な説明】
【技術分野】
【０００１】
本発明は、電子写真装置、特に非磁性一成分接触現像装置において用いられる、現像剤を担持する現像ローラーの製造方法に関する。また、本発明は、この方法により製造される現像ローラー、および、この現像ローラーを具備したプロセスカートリッジに関する。
【背景技術】
【０００２】
従来、非磁性一成分現像剤を現像剤担持体（現像ローラーなど）上に担持して像担持体（潜像担持体とも言う）に接触させ、現像剤を現像剤担持体から像担持体表面に移動させて、像担持体上の静電潜像を現像する接触現像法が知られている。例えば、特許文献１には、現像ローラー上に一成分系の帯電可能な高抵抗トナーを担持させ、これを電荷供与部材により帯電させて、感光体上の静電潜像を可視像化する複写機の現像装置が開示されている。この接触現像法によれば、現像剤に磁性材料を使うことはなく、カラー化が容易である。
【０００３】
このような接触現像法に用いられる現像剤担持体としては、金属の軸（芯金）の周囲に弾性体層を設け、その外側に表層を設けたローラー形状のものが知られている。例えば、特許文献２には、表層として導電性の可撓性層と、この可撓性層より硬度の低い剛性緩和層とを有する現像剤担持体が開示されている。
【０００４】
ところで、現像ローラー、現像ブレードなどを一体的にカートリッジ化した、電子写真装置本体に対して着脱可能であるプロセスカートリッジが広く市販されている。
【０００５】
このプロセスカートリッジの組み立てにおいては、通常、現像ローラーと現像ブレードとの間に、潤滑剤の目的で、少量のトナーが塗布される。これにより、プロセスカートリッジがユーザーの元に届いて実際に使用される際に、トナーは初期状態から良好な摩擦接触が可能となり、適正な帯電状態となる。
【０００６】
しかしながら、プロセスカートリッジがユーザーの元に届けられるまでの間、すなわち、プロセスカートリッジが様々な環境条件下にある物流経路を経る間に、例えば、プロセスカートリッジが激しく振動したり、落下したりして、現像ローラーと現像ブレードとの間に存在する少量のトナーが、現像ローラーと現像ブレードの間で、現像ローラーの軸方向に局所的なフィルミング（トナーが表面に固着すること）を生じることがある。そのようなプロセスカートリッジを用いて電子写真装置により画像を形成すると、スジ画像が発生することがある。
【特許文献１】特開昭５２−１２５３４０号公報
【特許文献２】特開昭５７−１８１５６９号公報
【発明の開示】
【発明が解決しようとする課題】
【０００７】
本発明は、例えば、落下衝撃などにより現像ブレードとの間で生じるトナーフィルミングの発生が抑制され、良好な画像を形成することができる現像ローラーを提供することを目的とする。また、本発明は、このような現像ローラーの製造方法、および、この現像ローラーを有するプロセスカートリッジを提供することを目的とする。
【課題を解決するための手段】
【０００８】
上記の目的は、以下の本発明により達成できる。
（１）芯金の外側に、ゴムを主成分とする導電性弾性体層を形成する工程と、
前記導電性弾性体層の表面に、酸素含有雰囲気中で、エキシマ光を、積算光量が３０〜３００ｍＪ／ｃｍ2となるように照射する工程と、
前記エキシマ光を照射した導電性弾性体層の外側に、樹脂層を形成する工程と
を有する現像ローラーの製造方法。
（２）前記導電性弾性体層が、シリコーンゴムを含有する前記（１）の現像ローラーの製造方法。
（３）前記導電性弾性体層の厚さが、０．５〜６ｍｍである前記（１）または（２）の現像ローラーの製造方法。
（４）前記樹脂層が、ウレタン樹脂を含有する前記（１）〜（３）のいずれかの現像ローラーの製造方法。
（５）前記樹脂層の厚さが、０．１〜１００μｍである前記（１）〜（４）のいずれかの現像ローラーの製造方法。
（６）前記樹脂層を塗布により形成する前記（１）〜（５）のいずれかの現像ローラーの製造方法。
（７）前記（１）〜（６）のいずれかの方法により製造される現像ローラー。
（８）前記（７）の現像ローラーを有するプロセスカートリッジ。
（９）潜像を担持する潜像担持体に対向して当接あるいは圧接した状態で、現像ブレード間で摩擦帯電する現像剤を担持する現像ローラーを有し、この現像ローラーが、前記潜像担持体に現像剤を付与することにより、潜像を現像剤像として可視化するプロセスカートリッジであって、
前記現像ローラーが前記（７）の現像ローラーであることを特徴とする前記（８）のプロセスカートリッジ。
（１０）前記現像剤が非磁性一成分現像剤である前記（９）のプロセスカートリッジ。
【０００９】
なお、「エキシマ光」とは、エキシマランプを光源とするもので、例えばエキシマＵＶ灯から発せられる光であり、分光分布が中心波長１７２ｎｍ、半値幅２０ｎｍ以下のピークが１つであるものをいう。
【発明の効果】
【００１０】
本発明の現像ローラーの製造方法では、導電性弾性体層の外側に樹脂層を形成する前に、酸素含有雰囲気中で、導電性弾性体層の表面に、積算光量が３０〜３００ｍＪ／ｃｍ2となるように、エキシマ光を照射する。
【００１１】
樹脂層を塗布により形成する場合、導電性弾性体層の表面が樹脂溶液（樹脂または樹脂原料の溶液）に対して濡れ性が悪いと、樹脂層と導電性弾性体層との界面接着力が弱くなり、形成した樹脂層が剥がれてしまうことがある。そのため、通常、導電性弾性体層の濡れ性を向上させる目的で、導電性弾性体層の表面処理が行われる。特に、樹脂溶液の溶媒としてアルコールやケトンを使用する場合は、表面処理をして、導電性弾性体層の表面を親水性にする。
【００１２】
本発明においては、導電性弾性体層の表面に、積算光量が３０〜３００ｍＪ／ｃｍ2となるように、エキシマ光を照射することにより、導電性弾性体層の表面を親水性にし、導電性弾性体層の樹脂溶液に対する濡れ性を向上させる。より具体的に説明すると、エキシマ光を照射することにより、導電性弾性体層の表面の分子結合を切断し、かつ、雰囲気中の酸素を活性酸素に分解する。この二つの作用により、導電性弾性体層の表面にカルボン酸基や水酸基を発生させることによって、導電性弾性体層の表面を親水化する。
【００１３】
その結果、導電性弾性体層の表面に、積算光量が３０〜３００ｍＪ／ｃｍ2となるように、エキシマ光を照射することによって、十分に強い樹脂層と導電性弾性体層との界面接着力が得られる。本発明の現像ローラーを用いると、例えば、振動や落下衝撃などにより現像ブレードとの間で生じるトナーフィルミングの発生が抑制され、スジ画像の少ない、良好な画像を形成することができる。
【００１４】
積算光量が３０ｍＪ／ｃｍ2より小さいと、導電性弾性体層の表面を十分に親水化することができず、樹脂層と導電性弾性体層との界面接着力が弱くなる。そのため、振動や落下衝撃などにより現像ローラーの樹脂層が剥がれてしまうことがある。一方、積算光量が３００ｍＪ／ｃｍ2より大きいと、振動や落下衝撃などにより、現像ブレードとの間でトナーフィルミングが発生することがある。これは、次のような理由による。通常、導電性弾性体層の表面を親水性にするのと共に、発生したラジカルによって高分子化が起こり、導電性弾性体層が高抵抗化する。それにより、電荷量の絶対値が現像ローラーの表面に付着したトナーの電荷量の絶対値に等しく、かつ、その極性が現像ローラーの表面に付着したトナーと反対である電荷が芯金から移動できずに残存し、現像ローラーの軸方向に、現像ブレードとの間で局所的なトナーフィルミングを生じる。その結果、スジ画像が発生する。
【００１５】
また、「エキシマ光」以外の光を照射することにより導電性弾性体層の表面処理を行った場合、例えば、低圧水銀灯や高圧水銀灯などの紫外線照射では、分光分布において複数の波長ピークを有するので、均一に処理されなかったり、また、導電性弾性体層が劣化したりして、十分に強い樹脂層と導電性弾性体層との界面接着力が得られるとは限らない。また、エキシマ光を発光するエキシマランプは、低コストであり、メンテナンス性に優れ、長寿命、少エネルギーであり、しかも、小型の装置である等の利点がある。
【００１６】
特に、導電性弾性体層がシリコーンゴムを主成分とするものであり、樹脂層がウレタン樹脂を主成分とするものである場合に、高い本発明の効果が得られる。
【発明を実施するための最良の形態】
【００１７】
図１、２に、本発明により製造される現像ローラーの一例の模式図を示す。図１は、本発明により製造される現像ローラーの一例の斜視図である。図２は、図１に示す現像ローラーの概略断面図である。
【００１８】
本発明の現像ローラー１は、図１、２に示すように、芯金である、円柱状または中空円筒状の導電性基体１１の外周面に導電性弾性体層１２が形成され、この導電性弾性体層１２の外周面に樹脂層１３が積層されている。なお、必要に応じて、さらに別の層を１層以上、例えば、樹脂層１３の外側に、樹脂層１３とは組成の異なる樹脂層を設けてもよい。
【００１９】
導電性基体１１は、現像ローラーの電極および支持部材として機能するものである。導電性基体１１は、例えば、アルミニウム，銅合金，ステンレス鋼などの金属または合金、クロム，ニッケル等で鍍金処理を施した鉄，合成樹脂などの導電性の材質で構成される。導電性基体１１の外径は適宜決めることができるが、通常、４〜１０ｍｍの範囲にする。
【００２０】
導電性弾性体層１２は、現像ローラーが適切なニップ幅、ニップ圧で感光体表面に押圧して感光体表面にトナーを均一に供給できるように、適切な硬度および電気抵抗値を有することが望ましい。
【００２１】
導電性弾性体層１２は、ゴムを主成分とする。導電性弾性体層１２に用いるゴムとしては、従来、現像ローラーに用いられている種々のゴムを用いることができる。具体的には、エチレン−プロピレン−ジエン共重合ゴム（ＥＰＤＭ）、アクリルニトリル−ブタジエンゴム（ＮＢＲ）、クロロプレンゴム（ＣＲ）、天然ゴム（ＮＲ）、イソプレンゴム（ＩＲ）、スチレン−ブタジエンゴム（ＳＢＲ）、フッ素ゴム、シリコーンゴム、エピクロロヒドリンゴム、ＮＢＲの水素化物、多硫化ゴム、ウレタンゴムなどを用いることができる。このようなゴムは、単独で用いてもよく、また、２種以上を混合して用いてもよい。
【００２２】
中でも、導電性弾性体層１２として、シリコーンゴムを用いることが好ましい。シリコーンゴムを用いることにより、優れた変形回復性を得ることができる。
【００２３】
シリコーンゴムとしては、例えば、ポリジメチルシロキサン，ポリメチルトリフルオロプロピルシロキサン，ポリメチルビニルシロキサン，ポリトリフルオロプロピルビニルシロキサン，ポリメチルフェニルシロキサン，ポリフェニルビニルシロキサン、これらポリシロキサンの共重合体などが挙げられる。
【００２４】
このようなシリコーンゴムは、東レ・ダウコーニング・シリコーン株式会社の液状シリコーンゴムのＳＥ６７２４Ａ／Ｂ、ＤＹ３５−１１８Ａ／Ｂ等として市販されている。
【００２５】
液状シリコーンゴムとしては、例えば、付加反応架橋型液状シリコーンゴムが挙げられる。
【００２６】
液状シリコーンゴムは、例えば、下記式１で表されるオルガノポリシロキサン、および、下記式２で表されるオルガノハイドロジェンポリシロキサンを含み、さらに触媒や他の添加物を適宜含む組成物である。
【００２７】
【化１】
2005189723.tif 000003
オルガノポリシロキサンはシリコーンゴム原料のベースポリマーであり、その分子量は特に限定されないが１０万以上１００万以下程度が好ましく、平均分子量はおよそ５０万程度が好ましい。
【００２８】
上記オルガノポリシロキサンのアルケニル基は、オルガノハイドロジェンポリシロキサンの活性水素と反応して架橋点を形成する部位であり、その種類は特に限定されないが、活性水素との反応性が高い等の理由から、ビニル基、アリル基が好ましく、ビニル基がより好ましい。
【００２９】
【化２】
2005189723.tif 000004
オルガノハイドロジェンポリシロキサンは、硬化工程における付加反応の架橋剤の働きをするもので、一分子中のケイ素原子結合水素原子の数は２個以上であり、硬化反応を最適に行わせる点から、一分子中のケイ素原子結合水素原子の数が３個以上であることが好ましい。
【００３０】
ポリオルガノハイドロジェンシロキサンの分子量に特に制限はなく、例えば、１０００〜１００００とすることができる。硬化反応を適切に行わせる点からは、分子量は１０００〜５０００が好ましい。
【００３１】
液状シリコーンゴムは、ポリオルガノハイドロジェンシロキサンの架橋触媒として、例えば、塩化白金酸六水和物を含むことができる。また、架橋触媒として、ヒドロシリル化反応において触媒作用を示す遷移金属化合物も使用できる。その具体例としては、Ｆｅ（ＣＯ）5、Ｃｏ（ＣＯ）8、ＲｕＣｌ3、ＩｒＣｌ3、〔（オレフィン）ＰｔＣｌ2〕2、ビニル基含有ポリシロキサン−Ｐｔ錯体、Ｈ2ＰｔＣｌ6・６Ｈ2Ｏ、Ｌ3ＲｈＣｌ3、Ｌ2Ｎｉ（オレフィン）、Ｌ4Ｐｄ、Ｌ4Ｐｔ、Ｌ2ＮｉＣｌ2（ただし、Ｌ＝ＰＰｈ3もしくはＰＲ’3、ここでＰｈはフェニル基、Ｒ’はアルキル基を示す）を挙げることができる。中でも、白金、パラジウム、ロジウム系遷移金属化合物触媒が好ましい。
【００３２】
上記の触媒の配合量は、白金系金属化合物触媒の場合、液状シリコーンゴム（各種配合物を含む）中、白金として１質量ｐｐｍ以上１００質量ｐｐｍ以下が好ましいが、この範囲に限定されることはなく、目標とする可使時間、硬化時間、製品形状等により適宜選択される。
【００３３】
本発明の現像ローラーの導電性弾性体層１２に必要な導電性を付与するためには、例えば、導電剤を配合すればよい。
【００３４】
導電剤としては、例えば、カーボンブラック、グラファイト、アルミニウム、銅、錫、ステンレス鋼などの各種導電性金属または合金、酸化錫、酸化亜鉛、酸化インジウム、酸化チタン、酸化錫−酸化アンチモン固溶体、酸化錫−酸化インジウム固溶体などの各種導電性金属酸化物、これらの導電性材料で被覆された絶縁性物質などの微粉末を用いることができる。中でも、カーボンブラックが、比較的容易に入手でき、良好な帯電性が得られる。
【００３５】
導電性弾性体層に導電性を付与する手段として、他に、導電性高分子化合物を添加することも可能である。例えば、ホストポリマーとしてポリアセチレン、ポリ（ｐ−フェニレン）、ポリピロール、ポリチオフェン、ポリ（ｐ−フェニレンオキシド）、ポリ（ｐ−フェニレンスルフィド）、ポリ（ｐ−フェレンビニレン）、ポリ（２，６−ジメチルフェニレンオキサイド）、ポリ（ビスフェノールＡカーボネート）、ポリビニルカルバゾール、ポリジアセチレン、ポリ（Ｎ−メチル−４−ビニルピリジン）、ポリアニリン、ポリキノリン、ポリ（フェニレンエーテルスルフォン）などを使用し、これらにドーパントとしてＡｓＦ5、Ｉ2、Ｂｒ2、ＳＯ3、Ｎａ、Ｋ、ＣｌＯ4、ＦｅＣｌ3、Ｆ、Ｃｌ、Ｂｒ、Ｉ、Ｋｒなどの各イオン、Ｌｉ、ＴＣＮＱ（７，７，８，８−テトラシアノキノジメタン）などをドープしたものが用いられる。
【００３６】
導電性弾性体層の体積固有抵抗は、１００Ｖの直流電圧印加時で、１×１０3〜１×１０10Ω・ｃｍが好ましい。導電性弾性体層の体積固有抵抗を１×１０3Ω・ｃｍ以上にすることにより、導電剤の配合量が過多にならないため、シリコーンゴムの変形回復性を十分に確保することができる。一方、導電性弾性体層の体積固有抵抗を１×１０10Ω・ｃｍ以下にすることにより、電荷量の絶対値が現像ローラーの表面に付着したトナーの電荷量の絶対値に等しく、かつ、その極性が現像ローラーの表面に付着したトナーと反対である電荷が導電性弾性体層を十分に移動することができる。導電性弾性体層の体積固有抵抗は１×１０5Ω・ｃｍ以上がより好ましい。また、導電性弾性体層の体積固有抵抗は１×１０7Ω・ｃｍ以下がより好ましい。
【００３７】
導電剤の含有量は、導電性弾性体層の体積固有抵抗が好ましくは上記の範囲内になるように、適宜決めることができる。例えば、導電剤としてカーボンブラックを用いる場合、シリコーンゴム等のゴム材１００重量部に対して、カーボンブラックを５〜１００重量部配合することができる。
【００３８】
本発明の現像ローラーの導電性弾性体層１２には、所望の性能が得られる範囲内で、非導電性充填剤、分散促進剤などの各種添加剤が適宜配合されていてもよい。これらの添加剤の含有量は適宜決めることができるが、通常、８０質量％以下であることが好ましい。
【００３９】
非導電性充填剤としては、例えば、珪藻土、石英粉末、乾式シリカ、湿式シリカ、酸化チタン、酸化亜鉛、アルミノケイ酸、炭酸カルシウムなどが挙げられる。
【００４０】
また、架橋剤を使用することもできる。架橋剤としては、例えば、ジ−ｔｅｒｔ−ブチルパーオキサイド、２，５−ジメチル−２，５−ジ（ｔｅｒｔ−ブチルパーオキシ）ヘキサン、ジクミルパーオキサイド、ｔｅｒｔ−ブチルパーオキシベンゾエート、ｐ−クロロベンゾイルパーオキサイドなどが挙げられる。
【００４１】
導電剤を含む添加剤の分散手段としては、例えば、ロールニーダー、バンバリーミキサー、ボールミル、サンドグラインダー、ペイントシェーカーなどを使用することができる。
【００４２】
導電性弾性体層の厚さは、均一なニップを確保する点から、０．５ｍｍ以上が好ましく、１ｍｍ以上がより好ましい。また、導電性弾性体層の厚さは、コストの点から、６ｍｍ以下が好ましく、５ｍｍ以下がより好ましい。
【００４３】
このような導電性弾性体層は公知の方法、例えば、液状のシリコーンゴム材料を成形型に注入して加硫硬化する方法；押出成形後に加硫硬化する方法；射出成形後に加硫硬化する方法等で形成すればよい。なお、加硫は公知の方法にしたがって行えばよく、加硫条件も適宜決めることができる。
【００４４】
本発明においては、導電性弾性体層を形成した後、その表面に、積算光量が３０〜３００ｍＪ／ｃｍ2となるように、エキシマ光を照射する。
【００４５】
本発明においては、導電性弾性体層の表面に照射するエキシマ光の積算光量が重要である。エキシマ光の積算光量は、
エキシマ光の積算光量（ｍＪ／ｃｍ2）＝エキシマ光の強度（光量；ｍＷ／ｃｍ2）×照射時間（ｓｅｃ）
で定義される。
【００４６】
導電性弾性体層の表面に照射するエキシマ光の積算光量は、３０ｍＪ／ｃｍ2以上３００ｍＪ／ｃｍ2以下である。
【００４７】
エキシマ光の積算光量は、形成する樹脂層の組成、樹脂層の形成方法（樹脂原料の塗布方法）などに応じて適宜選択すればよい。その調節は、照射時間、ランプ出力、ランプと導電性弾性体層表面との距離のいずれでも行うことができる。
【００４８】
エキシマ光の強度は適宜決めることができ、例えば、２〜６ｍＷ／ｃｍ2とすることができる。また、照射時間は、それに合わせて、所望の積算光量が得られるように決めればよい。
【００４９】
図４に、エキシマ光照射装置の一例の概略構成図を示す。
【００５０】
このエキシマ光照射装置４は、電源４６に接続されたエキシマランプである誘電体バリア放電ランプ４８を４個と、誘電体バリア放電ランプ４８の間に山形ミラー４７とを有し、石英窓４９からエキシマ光が放射される。そして、芯金１１の外周面に形成された導電性弾性体層１２の表面にエキシマ光が照射される。
【００５１】
このエキシマ光照射装置４は、窒素入口４４から窒素出口４５へと窒素を流通させる構成を有しており、エキシマランプを収納する容器内は光が吸収されにくい窒素で置換されている。
【００５２】
また、このエキシマ光照射装置４は、冷却ブロック４１を有し、冷却水入口４２から冷却水出口４３へと冷却水を流通させる構成を有しており、誘電体バリア放電ランプ４８は冷却水により冷却される。
【００５３】
エキシマ光は、導電性弾性体層が外周面に形成された芯金を回転させながら、導電性弾性体層の表面に照射することが好ましい。導電性弾性体層が外周面に形成された芯金を回転させながらエキシマ光を照射することにより、導電性弾性体層の表面を一様に、均一に処理することができる。導電性弾性体層が外周面に形成された芯金の回転速度は、導電性弾性体層の表面が均一に処理できれば特に限定されないが、１０〜５０ｒｐｍが好ましい。
【００５４】
また、導電性弾性体層が外周面に形成された芯金をエキシマランプと並列に配置することが好ましい。導電性弾性体層が外周面に形成された芯金をエキシマランプと並列に配置することにより、導電性弾性体層の表面を一様に、均一に処理することができる。
【００５５】
照射距離（ランプと導電性弾性体層表面との距離）は、導電性弾性体層の表面に照射するエキシマ光の積算光量の制御がより容易である点から、１ｍｍ以上が好ましく、２ｍｍ以上がより好ましい。また、照射距離（ランプと導電性弾性体層表面との距離）は、エキシマ光の大気中での減衰が十分に小さく、より高い効果が得られる点から、５ｍｍ以下が好ましく、３ｍｍ以下がより好ましい。
【００５６】
エキシマ光の照射は、例えば、空気中など、酸素含有雰囲気中で行う。
【００５７】
このようにして、導電性弾性体層の表面にエキシマ光を照射した後、導電性弾性体層の外側に樹脂層を塗布により形成する。
【００５８】
樹脂層１３に用いる樹脂としては、特に限定されるものではないが、自己膜補強性、トナー帯電性などの点から、ウレタン樹脂、ポリアミド樹脂、ウレア樹脂などを用いることが好ましい。このような樹脂は、単独で用いてもよく、また、２種以上を混合して用いてもよい。
【００５９】
中でも、より優れた耐磨耗性や、弾性が得られやすい点から、ウレタン樹脂を用いることが特に好ましい。
【００６０】
ウレタン樹脂としては、例えば、必要に応じて導電性材料を配合したポリウレタンプレポリマーを架橋反応させる方法で得られるものや、ポリイソシアネートとポリオール等のポリヒドロキシ化合物とを触媒の存在下で反応させる方法で得られるもの、必要に応じてポリオールに導電性材料を配合し、このポリオールをワン・ショット法にてポリイソシアネートと反応させる方法で得られるものなどが挙げられる。
【００６１】
この場合、ポリウレタンを得る際に用いられるポリヒドロキシル化合物としては、一般的な軟質ポリウレタンフォームやウレタンエラストマーの製造に用いられるポリオール、例えば、末端にポリヒドロキシル基を有するポリエーテルポリオール、ポリエステルポリオール、および、両者の共重合物であるポリエーテルポリエステルポリオールが挙げられる他、ポリブタジエンポリオールやポリイソプレンポリオール等のポリオレフィンポリオール、ポリオール中でエチレン性不飽和単量体を重合させて得られる、いわゆるポリマーポリオール等を使用することができる。
【００６２】
また、イソシアネート化合物としては、同様に、一般的な軟質ポリウレタンフォームやウレタンエラストマーの製造に用いられるポリイソシアネート、例えば、トリレンジイソシアネート（ＴＤＩ）、粗製ＴＤＩ、４，４’−ジフェニルメタンジイソシアネート（ＭＤＩ）、粗製ＭＤＩ、炭素数２〜１８の脂肪族ポリイソシアネート、炭素数４〜１５の脂環式ポリイソシアネート、および、これらポリイソシアネートの混合物や変性物、例えば、部分的にポリオール類と反応させて得られるプレポリマー等を使用することができる。
【００６３】
このようなウレタン樹脂（または樹脂原料のポリオール、イソシアネート化合物）は、日本ポリウレタン工業株式会社のポリオール、ニッポラン５０３３、日本ポリウレタン工業株式会社のイソシアネート化合物、コロネートＬ等として市販されている。
【００６４】
ウレタン樹脂としては、１液型のものも、２液型のものも使用することができる。
【００６５】
ポリアミド樹脂としては、例えば、ポリアミド６、ポリアミド６・６、ポリアミド６・１０、ポリアミド６・１２、ポリアミド１１、ポリアミド１２、ポリアミド１２・１２、および、それらのポリアミドの重合に用いられる２種以上のモノマーの重縮合から得られるポリアミドなどが挙げられる。
【００６６】
ポリアミド樹脂としては、作業性の点から、アルコール可溶性のものが好ましい。アルコール可溶性のポリアミド樹脂としては、例えば、ポリアミドの３元共重合体あるいは４元共重合体、ポリアミド６やポリアミド１２をメトキシメチル化してアルコールに可溶にしたものが挙げられる。
【００６７】
樹脂層には、ウレタン樹脂、ポリアミド樹脂、および、他の樹脂、変性樹脂の１種または２種以上を混合して用いることができる。樹脂層に用いる樹脂は、現像を行うシステムに応じて適宜選択すればよい。それにより、その現像システムに適したトナー帯電量を得ることができる。
【００６８】
本発明の現像ローラーの樹脂層１３には、所望の性能が得られる範囲内で、導電剤、非導電性充填剤、分散促進剤などの各種添加剤が適宜配合されていてもよい。樹脂層に含有させる添加剤としては、導電性弾性体層に含有させる添加剤として挙げたものが挙げられる。これらの添加剤の含有量は適宜決めることができるが、通常、８０質量％以下であることが好ましい。
【００６９】
樹脂層に含有させる導電剤としては、カーボンブラックが一般的に用いられる。用いるカーボンブラックの種類は特に限定されず、例えば、ＳＡＦ、ＩＳＡＦ、ＨＡＦ、ＭＡＦ、ＦＥＦ、ＧＰＦ、ＳＲＦ、チャンネルブラック、ファーネスブラックなどを使用することができる。
【００７０】
カーボンブラックの含有量は、導電性および硬度が樹脂層に要求される範囲内になるように、使用するカーボンブラックの種類などに応じて適宜決めればよく、特に限定されないが、通常、樹脂１００重量部に対して、カーボンブラックを５〜８５重量部配合することが好ましい。カーボンブラックの配合量を樹脂１００重量部に対して５重量部以上にすることにより、実用上十分なレベルの導電性を得ることができ、さらには、配合したカーボンブラックを十分にパーコレートすることができ、導電性をより安定させることができる。一方、カーボンブラックの配合量を樹脂１００重量部に対して８５重量部以下にすることにより、現像ローラーの導電性および硬度を適度な範囲内にすることができ、さらには、配合したカーボンブラックを十分に均一に樹脂層内に分布させることができ、より高い導電性の均一性が得られる。
【００７１】
通常、樹脂１００重量部に対して、カーボンブラックを１０重量部以上配合することがより好ましい。また、通常、樹脂１００重量部に対して、カーボンブラックを７０重量部以下配合することがより好ましい。
【００７２】
樹脂層１３の厚さは特に限定されず、適宜決めることができる。樹脂層１３の厚さは、十分な耐磨耗性が得られる点から、０．１μｍ以上が好ましく、１μｍ以上がより好ましい。また、樹脂層１３の厚さは、変形性に対する影響が十分に小さく、十分に均一な導電性が得られる点から、１００μｍ以下が好ましく、３０μｍ以下がより好ましい。
【００７３】
導電性弾性体層１２の外側に樹脂層１３を形成する方法としては、必要に応じてカーボンブラック等の導電性材料を分散させた樹脂溶液（樹脂または樹脂原料を含有する溶液）を導電性弾性体層１２の表面に塗布し、乾燥する方法が挙げられる。その後、必要に応じ、加熱処理を行ってもよい。
【００７４】
塗布する樹脂溶液中の樹脂成分濃度は特に限定されず、所望の樹脂層の厚さなどに応じて適宜決めればよいが、溶液中の添加剤（カーボンブラック等の導電性材料など）の分散性や安定性の点から、樹脂溶液中の樹脂成分濃度は１０重量％以上が好ましい。樹脂溶液中の樹脂成分濃度の上限は特に限定されないが、通常、３０重量％以下が好ましい。
【００７５】
樹脂溶液の溶媒は、用いる樹脂または樹脂原料を溶解することができるものであれば何れのものでもよい。樹脂溶液の溶媒としては、例えば、メタノール、エタノール、イソプロパノールなどの低級アルコール、メチルエチルケトンなどのケトン類、シクロヘキサン、トルエン、キシレンなどが挙げられる。
【００７６】
樹脂溶液の塗布方法は特に限定されず、例えば、ディッピング法、スプレー法、ロールコーター法などにより樹脂溶液を導電性弾性体層の表面に塗布することができる。樹脂溶液の塗布方法および樹脂溶液の塗布条件は、適宜選択することができる。
【００７７】
例えば、ディッピングによる方法においては、通常、室温で、エキシマ光を照射した、導電性弾性体層が外周面に形成された芯金を樹脂溶液に５秒〜３分、好ましくは１０秒〜３０秒浸漬し、これを引き上げて乾燥して樹脂層を形成することができる。
【００７８】
また、スプレー法で樹脂層を形成する場合、樹脂溶液中の樹脂成分濃度は、ディッピング法で樹脂層を形成する場合よりも高くすることができ、例えば、樹脂成分濃度が３０重量％以上の樹脂溶液を使用することも可能である。
【００７９】
また、塗膜の乾燥方法および乾燥条件は、適宜選択することができる。加熱処理の条件も、適宜選択することができる。
【００８０】
次に、本発明のプロセスカートリッジについて説明する。
【００８１】
本発明のプロセスカートリッジは、潜像を担持する潜像担持体に対向して当接あるいは圧接した状態で、現像ブレード間で摩擦帯電する現像剤を担持する現像ローラーを有し、この現像ローラーが潜像担持体に現像剤を付与することにより、潜像を現像剤像として可視化するものである。そして、具備する現像ローラーが上記の本発明の現像ローラーであるものである。
【００８２】
図３に、本発明のプロセスカートリッジを用いた画像形成装置の一例の概略断面図を示す。３５が本発明のプロセスカートリッジである。
【００８３】
潜像担持体である感光ドラム２１が矢印Ａ方向に回転し、感光ドラム２１を帯電処理するための帯電装置２２によって一様に帯電される。そして、感光ドラム２１に静電潜像を書き込む露光手段であるレーザー光２３により、その表面に静電潜像が形成される。形成された静電潜像は、感光ドラム２１に対して近接配置され、画像形成装置本体に対して着脱可能なプロセスカートリッジに保持される現像装置２４により現像剤であるトナー（非磁性一成分現像剤）２８を付与されることによって現像され、トナー像として可視化される。現像は、露光部にトナー像を形成する、いわゆる反転現像を行っている。
【００８４】
可視化された感光ドラム２１上のトナー像は、転写ローラー２９によって記録媒体である紙３３に転写される。トナー像を転写された紙３３は、定着装置３２によって定着処理され、装置外に排紙され、プリント動作が終了する。
【００８５】
一方、転写されずに感光ドラム２１上に残存した転写残トナーは、クリーニングブレード３０によって掻き取られ、廃トナー容器３１に収納される。クリーニングされた感光ドラム２１は、上記の作用（プリント動作）を繰り返し行う。
【００８６】
現像装置２４は、非磁性一成分現像剤であるトナー２８を収容した現像容器３４と、現像容器３４内の長手方向に延在する開口部に位置し、感光ドラム２１と対向設置された現像剤担持体である現像ローラー２５とを備え、感光ドラム２１上の静電潜像を現像して可視化するようになっている。非磁性一成分現像剤であるトナー２８は、現像容器３４内を攪拌ローラー（不図示）により循環されるようになっている。
【００８７】
供給ローラー２６および現像ローラー２５は、芯金が導電体で、その外周を絶縁体あるいは中抵抗の物質が被覆した構成をしている。供給ローラー２６および現像ローラー２５には、それぞれ、バイアス電圧が印加されており、トナー２８は電気力で供給ローラー２６に担持、搬送され、次いで、供給ローラー２６と現像ローラー２５との接触回転により帯電される。トナー２８は、電位ポテンシャルを持たせることにより、供給ローラー２６から現像ローラー２５へ搬送される。この現像ローラー２５に保持されたトナー２８は、現像ローラー２５と現像ブレード２７との摩擦接触により、帯電状態がより顕著になる。そして、現像ローラー２５上の帯電トナーは像担持体である感光ドラム２１上の電位が保持された部分に移り、感光体の電位がアースされた部分にはトナーが移らない。その結果、画像が形成されることになる。
【００８８】
なお、現像ローラー２５は、感光ドラム２１と当接幅をもって接触している。
【００８９】
現像装置２４においては、供給ローラー２６が、現像容器３４内で、現像ブレード２７と現像ローラー２５との当接部に対して現像ローラー２５回転方向上流側に当接され、かつ、回転可能に支持されている。
【００９０】
供給ローラー２６の構造としては、現像ローラー２５へのトナー２８の供給および未現像トナーの剥ぎ取りの点から、発泡骨格状スポンジ構造や、芯金上にレーヨン、ポリアミド等の繊維を植毛したファーブラシ構造のものが好ましい。例えば、芯金上にポリウレタンフォームを設けた直径１４ｍｍの供給ローラー２６を用いることができる。
【００９１】
供給ローラー２６の現像ローラー２５に対する当接幅は、１〜８ｍｍが好ましい。また、供給ローラー２６は、現像ローラー２５に対して、その当接部において相対速度をもたせることが好ましい。例えば、当接幅を２ｍｍに設定し、駆動手段（図示せず）により所定のタイミングで回転駆動させることができる。
【実施例】
【００９２】
以下、実施例によって本発明をさらに詳細に説明するが、これらは本発明を何ら限定するものではない。
【００９３】
〔実施例１〕
軸芯体として、外径８ｍｍのＳＵＳ製の芯金にニッケルメッキを施し、さらに接着剤を塗布、焼付けしたものを用いた。
【００９４】
まず、この軸芯体を金型に配置し、液状シリコーンゴム材料（東レ・ダウコーニング・シリコーン社製、商品名：ＤＹ３５−１１８Ａ／Ｂ）を金型内に形成されたキャビティに注入した。続いて、金型を１５０℃に加熱してシリコーンゴムを加硫硬化し、冷却した後に脱型して、厚さ４．０ｍｍの導電性弾性体層を軸芯体の外周に設けた。
【００９５】
形成した導電性弾性体層の体積固有抵抗は、１００Ｖの直流電圧印加時で、１×１０6Ω・ｃｍであった。
【００９６】
次に、大気中で、この導電性弾性体層の表面に、軸芯体を回転軸として、導電性弾性体層が外周面に形成された軸芯体を３０ｒｐｍで回転させながら、エキシマランプ（ハリソン東芝ライテック社製、エキシマ光改質装置）で、積算光量が３０ｍＪ／ｃｍ2になるようにエキシマ光を照射した。
【００９７】
なお、エキシマ光の照射条件は、エキシマ光の強度（光量）４．３ｍＷ／ｃｍ2、照射時間７秒、照射距離（ランプと導電性弾性体層表面との距離）２ｍｍとした。なお、光量は、紫外線積算光量計（ウシオ電機株式会社製、本体ＵＩＴ−１５０、センサーＶＵＶ−Ｓ１７２）を用いて測定した。
【００９８】
続いて、ポリオール（日本ポリウレタン社製、商品名：ニッポラン５０３３）を５０重量％、イソシアネート（日本ポリウレタン社製、商品名：コロネートＬ）を５０重量％となるように、メチルエチルケトンに混合した。調製した混合溶液（固形分１０重量％）に、カーボンブラック（東海カーボン社製、商品名：トーカブラック＃４４００）を樹脂成分１００重量部に対して２０重量部、非導電性充填剤であるアクリル粒子（積水化成品工業株式会社製、商品名：テクポリマーＭＢＸ−８）を樹脂成分１００重量部に対して１７重量部添加し、十分に攪拌して樹脂層形成用のディップ液とした。
【００９９】
そして、この樹脂層形成用のディップ液中に、エキシマ光を照射した、導電性弾性体層が外周面に形成された軸芯体を１０秒間浸漬した後、引き上げて乾燥させ、１００℃にて４時間加熱処理して、厚さ１５μｍの樹脂層を導電性弾性体層の外周に設けた。
【０１００】
このようにして、現像ローラー１を作製した。
【０１０１】
（評価方法）
作製した現像ローラー１を、像担持体である感光体ドラムを一様に帯電させ、該感光体ドラムへの選択的な露光によって潜像を形成し、該潜像を現像剤であるトナーで顕在化し、該トナー像を記録媒体に転写し、転写後の該感光体ドラム上の残トナーをクリーニングする各手段を一体的にカートリッジ化したプロセスカートリッジに組み込んだ。
【０１０２】
次に、この現像ローラー１を具備したプロセスカートリッジを、振動試験機（エミック株式会社製、ＦＭ−２０５１）を用いて、加速度９．８ｍ／ｓ2の正弦波の下、振動数を１０〜１００Ｈｚの範囲で５分周期で変化させながら、振幅２ｍｍで横方向、縦方向および垂直方向についてそれぞれ１時間ずつ振動試験を行った。その後、このプロセスカートリッジを所定の高さ（落下高さ：９０ｃｍ）からコンクリート面に落下させた。そして、このプロセスカートリッジを２３℃、湿度６０％の環境下で２４時間放置した。
【０１０３】
次に、このプロセスカートリッジを電子写真方式の画像形成装置（キヤノン社製、ＬＡＳＥＲ  ＳＨＯＴ  ＬＢＰ−２５１０）に組み込んだ。そして、この画像形成装置を用いて画出しを行い、スジ画像の有無を目視で、以下の基準で評価した。
【０１０４】
○：全く画像不良が認められない、
△：スジ画像がごく軽微に認められるが、実用上、問題ない範囲である、
×：スジ画像が多く認められる。
【０１０５】
その結果を表１に示す。また、現像ローラーを製造する際に照射したエキシマ光の積算光量も表１に示す。
【０１０６】
〔実施例２〕
エキシマ光の照射条件を、エキシマ光の強度（光量）５．０ｍＷ／ｃｍ2、照射時間２０秒とし、積算光量が１００ｍＪ／ｃｍ2になるように、導電性弾性体層の表面にエキシマ光を照射した以外は実施例１（現像ローラー１）と同様にして現像ローラー２を作製した。
【０１０７】
作製した現像ローラー２を用い、実施例１と同様にして、形成される画像の評価（スジ画像の有無）を行った。
【０１０８】
〔実施例３〕
エキシマ光の照射条件を、エキシマ光の強度（光量）４．０ｍＷ／ｃｍ2、照射時間５０秒とし、積算光量が２００ｍＪ／ｃｍ2になるように、導電性弾性体層の表面にエキシマ光を照射した以外は実施例１（現像ローラー１）と同様にして現像ローラー３を作製した。
【０１０９】
作製した現像ローラー３を用い、実施例１と同様にして、形成される画像の評価（スジ画像の有無）を行った。
【０１１０】
〔実施例４〕
エキシマ光の照射条件を、エキシマ光の強度（光量）５．０ｍＷ／ｃｍ2、照射時間６０秒とし、積算光量が３００ｍＪ／ｃｍ2になるように、導電性弾性体層の表面にエキシマ光を照射した以外は実施例１（現像ローラー１）と同様にして現像ローラー４を作製した。
【０１１１】
作製した現像ローラー４を用い、実施例１と同様にして、形成される画像の評価（スジ画像の有無）を行った。
【０１１２】
〔比較例１〕
導電性弾性体層の表面にエキシマ光を照射しなかった以外は実施例１（現像ローラー１）と同様にして現像ローラー５を作製した。
【０１１３】
作製した現像ローラー５を用い、実施例１と同様にして、形成される画像の評価（スジ画像の有無）を行った。
【０１１４】
〔比較例２〕
エキシマ光の照射条件を、エキシマ光の強度（光量）４．９ｍＷ／ｃｍ2、照射時間２秒とし、積算光量が１０ｍＪ／ｃｍ2になるように、導電性弾性体層の表面にエキシマ光を照射した以外は実施例１（現像ローラー１）と同様にして現像ローラー６を作製した。
【０１１５】
作製した現像ローラー６を用い、実施例１と同様にして、形成される画像の評価（スジ画像の有無）を行った。
【０１１６】
〔比較例３〕
エキシマ光の照射条件を、エキシマ光の強度（光量）４．０ｍＷ／ｃｍ2、照射時間１００秒とし、積算光量が４００ｍＪ／ｃｍ2になるように、導電性弾性体層の表面にエキシマ光を照射した以外は実施例１（現像ローラー１）と同様にして現像ローラー７を作製した。
【０１１７】
作製した現像ローラー７を用い、実施例１と同様にして、形成される画像の評価（スジ画像の有無）を行った。
【０１１８】
〔比較例４〕
エキシマ光の照射条件を、エキシマ光の強度（光量）４．５ｍＷ／ｃｍ2、照射時間１１１秒とし、積算光量が５００ｍＪ／ｃｍ2になるように、導電性弾性体層の表面にエキシマ光を照射した以外は実施例１（現像ローラー１）と同様にして現像ローラー８を作製した。
【０１１９】
作製した現像ローラー８を用い、実施例１と同様にして、形成される画像の評価（スジ画像の有無）を行った。
【０１２０】
【表１】
2005189723.tif 000005
導電性弾性体層の表面に照射したエキシマ光の積算光量が３０〜３００ｍＪ／ｃｍ2である実施例１（現像ローラー１）、実施例２（現像ローラー２）および実施例３（現像ローラー３）は、形成される画像に全く画像不良が認められなかった。実施例４（現像ローラー４）は、スジ画像がごく軽微に認められたが、実用上、全く問題ないレベルであった。
【０１２１】
一方、導電性弾性体層の表面にエキシマ光を照射しなかった比較例１（現像ローラー５）および導電性弾性体層の表面に照射したエキシマ光の積算光量が３０ｍＪ／ｃｍ2より小さい比較例２（現像ローラー６）は、樹脂層と導電性弾性体層との界面接着力が弱く、プロセスカートリッジを所定の高さ（落下高さ：９０ｃｍ）からコンクリート面に落下させた時に現像ローラーの樹脂層が剥がれてしまった。
【０１２２】
導電性弾性体層の表面に照射したエキシマ光の積算光量が３００ｍＪ／ｃｍ2より大きい比較例３（現像ローラー７）および比較例４（現像ローラー８）は、導電性弾性体層が高抵抗化したことに起因して、現像ローラーの軸方向に局所的なトナーフィルミングを生じ、その結果、スジ画像が発生した。
【産業上の利用可能性】
【０１２３】
以上のように、本発明によれば、導電性弾性体層の外側に樹脂層を塗布により形成する前に、酸素含有雰囲気中で、積算光量が３０〜３００ｍＪ／ｃｍ2となるように、エキシマ光を導電性弾性体層の表面に照射することによって、十分に強い樹脂層と導電性弾性体層との界面接着力を得ることができ、例えば、落下衝撃などにより現像ブレードとの間で生じるトナーフィルミングの発生が抑制され、良好な画像を形成することができる現像ローラーを得ることができる。
【図面の簡単な説明】
【０１２４】
【図１】本発明の現像ローラーの一例の模式図（斜視図）である。
【図２】本発明の現像ローラーの一例の模式図（概略断面図）である。
【図３】本発明のプロセスカートリッジを用いた画像形成装置の一例の概略断面図である。
【図４】本発明において使用されるエキシマ光照射装置の一例の説明図である。
【符号の説明】
【０１２５】
１  現像ローラー
１１  芯金
１２  導電性弾性体層
１３  樹脂層
２１  感光ドラム
２２  帯電装置
２３  レーザー光
２４  現像装置
２５  現像ローラー
２６  供給ローラー
２７  現像ブレード
２８  トナー
２９  転写ローラー
３０  クリーニングブレード
３１  廃トナー容器
３２  定着装置
３３  紙
３４  現像容器
３５  プロセスカートリッジ
４  エキシマ光照射装置
４１  冷却ブロック
４２  冷却水入口
４３  冷却水出口
４４  窒素入口
４５  窒素出口
４６  電源
４７  山形ミラー
４８  誘電体バリア放電ランプ
４９  石英窓
【図１】
2005189723.tif 000006
【図２】
2005189723.tif 000007
【図３】
2005189723.tif 000008
【図４】
2005189723.tif 000009